КРЕМНИЙСОДЕРЖАЩАЯ КОМПОЗИЦИЯ И ЕЕ ПРИМЕНЕНИЕ В ИЗГОТОВЛЕНИИ БУМАГИ

1. Водная полисиликатная композиция, включающая компонент на основе полисиликатного микрогеля в ассоциации с частицами, полученными из коллоидального полисиликата.
2. Композиция по п.1, которая обладает pH в пределах от 1,5 до 5,5.
3. Композиция по п.1 или 2, которая обладает вязкостью ниже 500 мПа·с, установленной с использованием вискозиметра Brookfield RVT при 100 об/мин и 25°С.
4. Композиция по п.1 или 2, pH которой находится в пределах от 3 до 5.
5. Композиция по п.1 или 2, pH которой находится в пределах от 1,5 до 3.
6. Композиция по п.1 или 2, вязкость которой ниже 150 мПа·с.
2
7. Композиция по п.1 или 2, в которой содержание основного SiO составляет по меньшей мере 4 мас.%.
8. Композиция по п.1 или 2, в которой среднеобъемный диаметр частиц составляет по меньшей мере 20 нм.
9. Способ приготовления водной полисиликатной композиции, включающий смешение водного коллоидального полисиликата с водной фазой полисиликатного микрогеля.
2
10. Способ по п.9, в котором полисиликатный микрогель обладает содержанием основного SiO не выше 2 мас.%.
2
11. Способ по п.9 или 10, в котором водный коллоидальный полисиликат обладает содержанием основного SiO по меньшей мере 15 мас.%.
12. Способ по одному из пп.9-10, в котором водный коллоидальный полисиликат обладает pH в пределах от 8,5 до 10,0.
2
13. Способ по одному из пп.9-10, в котором водный коллоидальный полисиликат обладает удельной площадью поверхности меньше 1000 м/г.
14. Способ по одному из пп.9-10, в котором водный коллоидальный полисиликат добавляют в водную фазу полисиликатного микрогеля с последующим доведением pH до пределов от 1,5 до 5,5, предпочтительно от 1,5 до 3.
15. Способ по п.14, в котором при регулировании pH используют сильную минеральную кислоту.
16. Способ по п.14, в котором перед регулированием pH проходит период по меньшей мере 10 мин.
17. Способ по одному из пп.9-10, в котором отношение полисиликатного микрогеля к водному коллоидальному полисиликату находится в пределах от 1:5 до 1:0,2.
18. Применение композиции по одному из пп.1-8 или той, которая может быть приготовлена по одному из пп.9-17, в качестве флокулянта при изготовлении бумаги или картона.
19. Способ изготовления бумаги или картона, включающий приготовление целлюлозной суспензии, флокуляцию этой суспензии, дренирование суспензии на сетке с формированием листа и затем сушку листа, в котором суспензию флокулируют с использованием флокуляционной системы, включающей
I) неионогенный, анионогенный, катионогенный полимер или амфотерный полимер и
II) водную полисиликатную композицию по одному из пп.1-8 или ту, которая может быть приготовлена согласно способу по одному из пп.9-17, или необязательно при разбавлении водой упомянутой водной полисиликатной композиции.
20. Способ по п.19, в котором компоненты флокуляционной системы вводят в целлюлозную суспензию последовательно.
21. Способ по п.19 или 20, в котором неионогенный полимер, анионогенный полимер, катионогенный полимер или амфотерный полимер добавляют в целлюлозную суспензию перед водной полисиликатной композицией.
22. Способ по одному из пп.19-20, в котором неионогенный полимер, анионогенный полимер, катионогенный полимер или амфотерный полимер представляет собой синтетический полимер, проявляющий средневесовую молекулярную массу по меньшей мере 500000.
23. Способ по одному из пп.19-20, в котором в целлюлозную суспензию добавляют катионный крахмал.
24. Способ по одному из пп.19-20, в котором целлюлозную суспензию флокулируют добавлением катионогенного полимера или амфотерного полимера, а затем подвергают механической деструкции, приводящей к измельчению полученных таким образом хлопьев, с последующим добавлением водной полисиликатной композиции.